Utilisation d'un matériau filtrant contenant du Na 2 SiO 3 , le matériau filtrant contenant du Na 2 SiO 3 caractérisé en ce que la teneur en eau du matériau filtrant est de 8 à 14% massique, de préférence de 10 à 14% massique, mieux de 12 à 13% massique par rapport à la masse totale du matériau filtrant, et en ce que qu'il présente des pics caractéristiques dans son spectre Raman, aux nombres d'onde suivants (± 5 cm-1) : 281 cm-1 et 712 cm-1, de préférence aux nombres d'onde suivants (± 5 cm-1) : 155 cm-1, 281 cm-1 et 712 cm-1; à mesurer à l'aide d'un laser d'une longueur d'onde de 532 nm et en ce qu qu'il dispose d'au moins 3 étapes de décomposition sur sa courbe thermogravimétrique (TG), de préférence aux températures suivantes (± 2°C) : 195°C, 276°C et 293°C ; à mesurer selon la norme (MSZ) EN ISO 11358-1:2014 ; pour réduire la concentration des substances suivantes dans des milieux gazeux, de préférence dans l'air, dans l'espace vapeur et/ou dans les gaz résiduaires : composés organiques volatils (COV), composés organiques semi-volatils (COSV), hydrocarbures aromatiques polycycliques (HAP), polychlorobiphényles (PCB) ou pour réduire la concentration des substances suivantes : formaldéhyde, benzène, toluène, xylènes, éthylbenzène, 1,2,4-triméthylbenzène, 1,2,3-triméthylbenzène, 1,3,5 -triméthylbenzène, 2-éthyltoluène, 3-éthyltoluène, 4-éthyltoluène, n-propylbenzène, i-propylbenzène, styrène, cyclohexane, cyclopentane, n-propanol, i-propanol, n-butanol, i-butanol, alcool diacétonique, acétate de méthyle, acétate d'éthyle, acétate de n-propyle, acétate d'i-propyle, acétate de n-butyle, acétate d'i-butyle, acétone, méthyléthylcétone, méthyl-i-butylcétone, 2-heptanone, cyclohexanone, méthyl tert-butyl éther, tétrahydrofurane, n-pentane, n-hexane, 2-hexane, n-heptane, n-octane, n-nonane, n-undécane, n-dodécane, n-tridécane, n-tétradécane, n-pentadécane, n-hexadécane, trichloroéthylène, dichlorométhane, tétrachloroéthylène, trichlorométhane, éthylglycol, 1-méthoxy-2-propanol, butylglycol, acétate de butylglycol, éthylène glycol, propylène glycol, méthanol, acide chlorhydrique, acide sulfurique et trioxyde de soufre, trioxyde de soufre, ammoniac, dioxines et PCB de type dioxine (chlorobenzènes polycycliques). Utilisation d'un matériau filtrant selon la revendication 1 pour réduire la concentration des HAP. Utilisation d'un matériau filtrant selon l'une des revendications 1 ou 2, dans laquelle le matériau filtrant est essentiellement composé de Na 2 SiO 3 et d’eau adsorbée. Matériau filtrant contenant du Na 2 SiO 3 , caractérisé en ce que la teneur en eau du matériau filtrant est de 8 à 14% massique, de préférence de 10 à 14% massique, mieux de 12 à 13% massique par rapport à la masse totale du matériau filtrant, et en ce que qu'il présente des pics caractéristiques dans son spectre Raman, aux nombres d'onde suivants (± 5 cm-1) : 281 cm-1 et 712 cm-1, de préférence aux nombres d'onde suivants (± 5 cm-1) : 155 cm-1, 281 cm-1 et 712 cm-1; à mesurer à l'aide d'un laser d'une longueur d'onde de 532 nm, et en ce qu'il dispose d'au moins 3 étapes de décomposition sur sa courbe thermogravimétrique (TG), de préférence aux températures suivantes (± 2°C) : 195°C, 276°C et 293°C ; à mesurer selon la norme (MSZ) EN ISO 11358-1:2014. Matériau filtrant selon la revendication 4, caractérisé en ce que dans la plage inférieure au nombre d'onde 120 cm-1, son spectre Raman ne comprend pas de pic dont l'intégrale atteint la moitié de l'intégrale du pic situé au nombre d'onde 540 cm-1 (± 5 cm-1), de préférence, dans la plage inférieure au nombre d'onde 120 cm-1, il ne comprend pas de pic du tout. Matériau filtrant selon l'une des revendications 4 ou 5, caractérisé en ce que, dans la plage de 100 à 110°C, il dispose tout au plus d'un pic représentant une perte de masse inférieure à 2% par rapport à la masse initiale du matériau filtrant. Procédé de fabrication d'un matériau filtrant à partir d'une solution aqueuse de Na2SiO3 dans de l'eau selon l'une des revendications 4 à 6 caractérisé en ce qu'il comprend une étape d'extraction d'eau jusqu'à atteindre une valeur en teneur d'eau de 8 à 14%, de préférence de 10 à 14% massique, mieux de 12 à 13% massique par rapport à la masse totale du matériau filtrant et en ce que l'extraction est effectuée par micro-ondes dans une plage de fréquences comprise entre 2,0 et 3,0 GHz, à une température inférieure à 200 °C. Procédé de fabrication d'un matériau filtrant à partir d'une solution aqueuse de Na2SiO3 dans de l'eau selon la revendication 7 caractérisé en ce que l'eau est extraite de la solution aqueuse de Na2SiO3 par micro-ondes à une fréquence de 2,45 GHz et à une température inférieure à 200 °C. Procédé de fabrication d'un matériau filtrant à partir d'une solution aqueuse de Na2SiO3 dans de l'eau selon l'une des revendications 7 ou 8 caractérisé en ce que l'extraction d'eau s'effectue de manière continue ou par étapes. Procédé de fabrication d'un matériau filtrant à partir d'une solution aqueuse de Na2SiO3 dans de l'eau selon l'une des revendications 7 à 9 caractérisé en ce que le matériau est agité pendant l'extraction d'eau.